ТОНЕРНАЯ КОМПОЗИЦИЯ И СПОСОБ

1.     Тонерная композиция, содержащая:
(a) первую аморфную сложную полиэфирную смолу, содержащую сложный полиэфир, полученный из додеценилянтарной кислоты, додеценилянтарного ангидрида или их комбинации;
где первый аморфный сложный полиэфир получен посредством каталитической полимеризации мономеров органического диола, органической дикислоты и додеценилянтарной кислоты, додеценилянтарного ангидрида или их комбинации;
где додеценилянтарная кислота, додеценилянтарный ангидрид или их комбинация присутствует в первом аморфном сложном полиэфире в количестве от примерно 5 до примерно 15 массовых процентов от общей массы первого аморфного сложного полиэфира;
(b) вторую аморфную сложную полиэфирную смолу, содержащую сложный полиэфир, полученный из додеценилянтарной кислоты, додеценилянтарного ангидрида или их комбинации и агента ветвления, полученного из компонента поликислоты или полиола;
где второй аморфный сложный полиэфир получен посредством каталитической полимеризации мономеров органического диола, органической дикислоты, додеценилянтарной кислоты, додеценилянтарного ангидрида или их комбинации и агента ветвления;
где додеценилянтарная кислота, додеценилянтарный ангидрид или их комбинация присутствует во втором аморфном сложном полиэфире в количестве от примерно 5 до примерно 15 массовых процентов от общей массы второго аморфного сложного полиэфира;
(c) кристаллическую сложную полиэфирную смолу;
(d) воск; и
(e) необязательно красящее вещество.
2.     Тонер по п. 1, отличающийся тем, что первая аморфная сложная полиэфирная смола представляет собой низкомолекулярный сложный полиэфир, имеющий молекулярную массу от примерно 15000 до примерно 25000 грамм на моль; и
где первая аморфная сложная полиэфирная смола имеет температуру стеклования от примерно 55 до примерно 65 °С.
3.     Тонер по п. 1, отличающийся тем, что первая аморфная сложная полиэфирная смола содержит додеценилянтарную кислоту, додеценилянтарный ангидрид или их комбинацию в количестве от примерно 9 до примерно 13 массовых процентов от общей массы первого аморфного сложного полиэфира.
4.     Тонер по п. 1, отличающийся тем, что первая аморфная сложная полиэфирная смола выбрана из группы, состоящей из фумаровой кислоты, терефталевой кислоты, додеценилянтарной кислоты, додеценилянтарного ангидрида, пропоксилированного бисфенола А и этоксилированного бисфенола А.
5.     Тонер по п. 1, отличающийся тем, что вторая аморфная сложная полиэфирная смола представляет собой высокомолекулярный сложный полиэфир, имеющий молекулярную массу от примерно 50000 до примерно 150000 грамм на моль; и
где вторая аморфная сложная полиэфирная смола имеет температуру стеклования от примерно 52 до примерно 62 °С.
6.     Способ, включающий:
смешивание
(a) первой аморфной сложной полиэфирной смолы, содержащей сложный полиэфир, полученный из додеценилянтарной кислоты, додеценилянтарного ангидрида или их комбинации; где первый аморфный сложный полиэфир получен посредством каталитической полимеризации мономеров органического диола, органической дикислоты и додеценилянтарной кислоты, додеценилянтарного ангидрида или их комбинации; где додеценилянтарная кислота, додеценилянтарный ангидрид или их комбинация присутствует в первом аморфном сложном полиэфире в количестве от примерно 5 до примерно 15 массовых процентов от общей массы первого аморфного сложного полиэфира;
(b) второй аморфной сложной полиэфирной смолы, содержащей сложный полиэфир, полученный из додеценилянтарной кислоты, додеценилянтарного ангидрида или их комбинации и агента ветвления, полученного из компонента поликислоты или полиола; где второй аморфный сложный полиэфир получен посредством каталитической полимеризации мономеров органического диола, органической дикислоты, додеценилянтарной кислоты, додеценилянтарного ангидрида или их комбинации и агента ветвления; где додеценилянтарная кислота, додеценилянтарный ангидрид или их комбинация присутствует во втором аморфном сложном полиэфире в количестве от примерно 5 до примерно 15 массовых процентов от общей массы второго аморфного сложного полиэфира;
(c) кристаллической сложной полиэфирной смолы;
(d) воска; и
(e) необязательно красящего вещества;
агрегацию; и
коалесценцию с получением частиц тонера.
7.     Способ по п. 6, отличающийся тем, что первая аморфная сложная полиэфирная смола представляет собой низкомолекулярный сложный полиэфир, имеющий молекулярную массу от примерно 15000 до примерно 25000 грамм на моль; и
где первая аморфная сложная полиэфирная смола имеет температуру стеклования от примерно 55 до примерно 65 °С.
8.     Способ по п. 6, отличающийся тем, что вторая аморфная сложная полиэфирная смола представляет собой высокомолекулярный сложный полиэфир, имеющий молекулярную массу от примерно 50000 до примерно 150000 грамм на моль; и
где вторая аморфная сложная полиэфирная смола имеет температуру стеклования от примерно 55 до примерно 62 °С.
9.     Способ по п. 6, отличающийся тем, что кристаллическая сложная полиэфирная смола выбрана из группы, состоящей из поли(1,2-пропилен-диэтилен-терефталата), поли(этилен-терефталата), поли(пропилен-терефталата), поли(бутилен-терефталата), поли(пентилен-терефталата), поли(гексилен-терефталата), поли(гептилен-терефталата), поли(октилен-терефталата), поли(этилен-себацината) (10:2), поли(пропилен-себацината) (10:3), поли(бутилен-себацината) (10:4), поли(гексилен-себацината) (10:6), поли(нонилен-себацината) (10:9), поли(децилен-себацината) (10:10), поли(додецилен-себацината) (10:12), поли(этилен-адипината) (6:2), поли(пропилен-адипината) (6:3), поли(бутилен-адипината) (6:4), поли(пентилен-адипината) (6:4), поли(гексилен-адипината) (6:6), поли(гептилен-адипината) (6:7), поли(октилен-адипината) (6:8), поли(этилен-глутарата) (5:2), поли(пропилен-глутарата) (5:3), поли(бутилен-глутарата) (5:4), поли(пентилен-глутарата) (5:5), поли(гексилен-глутарата) (5:6), поли(гептилен-глутарата) (5:7), поли(октилен-глутарата) (5:8), поли(этилен-пимелата) (7:2), поли(пропилен-пимелата) (7:3), поли(бутилен-пимелата) (7:4), поли(пентилен-пимелата) (7:5), поли(гексилен-пимелата) (7:6), поли(гептилен-пимелата) (7:7), поли(1,2-пропилен-итаконата), поли(этилен-сукцината) (4:2), поли(пропилен-сукцината) (4:3), поли(бутилен-сукцината) (4:4), поли(пентилен-сукцината) (4:5), поли(гексилен-сукцината) (4:6), поли(октилен-сукцината) (4:8), поли(этилен-додеканоата) (12:2), поли(пропилен-додеканоата) (12:3), поли(бутилен-додеканоата) (12:4), поли(пентилен-додеканоата) (12:5), поли(гексилен-додеканоата) (12:6), поли(нонилен-додеканоата) (12:9), поли(децилен-додеканоата) (12:10), поли(додецилен-додеканоата) (12:12), сополи(этилен-фумарат)-сополи(этилен-себацината), сополи(этилен-фумарат)-сополи(этилен-деканоата), сополи(этилен-фумарат)-сополи(этилен-додеканоата) и их смесей.
10.     Способ по п. 6, отличающийся тем, что кристаллический сложный полиэфир имеет олигомерное звено с соотношением углерода к кислороду от примерно 3 до примерно 7.